(57)【要約】  本発明は、機能性膜を介さず直接接触することのないように、第１の基板と第２の基板とを機能性膜を介して貼り合わせることのできる２枚の基板の貼り合わせ方法および２枚の基板の貼り合わせ装置を提供することを目的とする。  本発明の２枚の基板の貼り合わせ方法は、規定された外形を有する機能性膜が表面上に形成された第１の基板と第２の基板とを、当該機能性膜を介して貼り合わせる、２枚の基板の貼り合わせ方法であって、第１の基板の表面上に形成された機能性膜の表面に真空紫外線を照射する紫外線照射工程、前記紫外線照射工程を経由した第１の基板と第２の基板とを、前記機能性膜の表面と第２の基板の貼り合わせ面とが互いに接触した状態となるように積重する積重工程、および前記積重工程において得られた第１の基板と第２の基板との積重体を、前記機能性膜と当該第２の基板との接触部分に対して選択的に加圧力が作用するよう、厚み方向に加圧する加圧工程を含むことを特徴とする。
2017033545.tif 000002
【特許請求の範囲】
【請求項１】
規定された外形を有する機能性膜が表面上に形成された第１の基板と第２の基板とを、当該機能性膜を介して貼り合わせる、２枚の基板の貼り合わせ方法であって、
第１の基板の表面上に形成された機能性膜の表面を活性化する表面活性化工程、
前記表面活性化工程を経由した第１の基板と第２の基板とを、前記機能性膜の表面と第２の基板の貼り合わせ面とが互いに接触した状態となるように積重する積重工程、および
前記積重工程において得られた第１の基板と第２の基板との積重体を、前記機能性膜と当該第２の基板との接触部分に対して選択的に加圧力が作用するよう、厚み方向に加圧する加圧工程
を含むことを特徴とする２枚の基板の貼り合わせ方法。
【請求項２】
前記加圧工程は、前記第１の基板の表面上に形成された機能性膜に対応した形状の突起部を有する加圧板を用い、当該突起部が当該第１の基板または前記第２の基板を介して当該機能性膜と対向するよう位置合わせされた状態において、当該加圧板を押圧することによって行われることを特徴とする請求項１に記載の２枚の基板の貼り合わせ方法。
【請求項３】
前記第１の基板および前記第２の基板のうちの可変形性の小さい基板が、前記加圧板に接触した状態とされることを特徴とする請求項２に記載の２枚の基板の貼り合わせ方法。
【請求項４】
前記積重工程に供される、第２の基板の貼り合わせ面に、真空紫外線を照射する、または、大気プラズマによってプラズマ化したプロセスガスを接触させることを特徴とする請求項１乃至請求項３のいずれかに記載の２枚の基板の貼り合わせ方法。
【請求項５】
前記表面活性化工程は、前記第１の基板の表面上に形成された機能性膜の表面に真空紫外線を照射する紫外線照射処理工程であることを特徴とする請求項１乃至請求項３のいずれかに記載の２枚の基板の貼り合わせ方法。
【請求項６】
前記表面活性化工程は、大気圧プラズマによってプラズマ化したプロセスガスを、前記第１の基板の表面上に形成された機能性膜の表面に接触させるプラズマガス処理工程であることを特徴とする請求項１乃至請求項３のいずれかに記載の２枚の基板の貼り合わせ方法。
【請求項７】
規定された外形を有する機能性膜が表面上に形成された第１の基板と第２の基板とを、当該機能性膜を介して貼り合わせるための２枚の基板の貼り合わせ装置であって、
前記第１の基板における機能性膜の表面と前記第２の基板の貼り合わせ面とが互いに接触した状態の積重体を厚み方向に加圧するための加圧機構が設けられており、
前記加圧機構が、前記第１の基板の表面上に形成された機能性膜に対応した形状の突起部を有する加圧板、および、当該加圧板と前記積重体との位置合わせ調整手段とを備え、当該機能性膜と前記第２の基板との接触部分に対して選択的に加圧力を作用させるものであることを特徴とする２枚の基板の貼り合わせ装置。
【発明の詳細な説明】
【技術分野】
【０００１】
本発明は、２枚の基板の貼り合わせ方法および２枚の基板の貼り合わせ装置に関し、更に詳しくは、規定された外形を有する機能性膜が表面上に形成された第１の基板と第２の基板との貼り合わせ方法および２枚の基板の貼り合わせ装置に関する。
【背景技術】
【０００２】
近年、２枚の基板を貼り合わせる方法としては、各基板の貼り合わせ面に紫外線を照射して、紫外線照射面同士が密着するように両基板を積重して貼り合わせ、２枚の基板の接合体を得る手法が提案されている（例えば、特許文献１および特許文献２参照。）。この２枚の基板を貼り合わせる方法において、２枚の基板の積重体は、必要に応じて、適宜、加圧されたり、加熱されたり、あるいは加圧しながら加熱されてもよい。【０００３】
具体的に特許文献１には、ポリジメチルシロキサン（Ｐｏｌｙｄｉｍｅｔｈｙｌｓｉｌｏｘａｎｅ：ＰＤＭＳ)基板のようなオルガノシロキシ基が存在する表面を有する疎水性表面基板と、水酸基が存在する表面を有する親水性表面基板とを貼り合わせる方法が開示されている。この方法においては、疎水性表面基板におけるオルガノシロキシ基が存在する表面に対して、大気中にて真空紫外線（波長２２０ｎｍ以下の紫外線）を照射して酸化処理を行い、この酸化処理された疎水性表面基板の表面に親水性表面基板における水酸基が存在する表面を密着させることにより、疎水性表面基板と親水性表面基板とが貼り合わせられる。【０００４】
また、特許文献２には、シクロオレフィンポリマー (Ｃｙｃｌｏ  Ｏｌｅｆｉｎ  Ｐｏｌｙｍｅｒ：ＣＯＰ)などの樹脂よりなる複数のマイクロチップ用基板を貼り合わせる方法が開示されている。この方法においては、２枚の樹脂基板の少なくとも一方の基板の表面に対して、波長１７２ｎｍに輝線を有するエキシマランプからの光を照射した後、両基板を、一方の基板におけるエキシマランプからの光が照射された表面と他方の基板の貼り合わせ面とが互いに接触した状態となるように積重し、得られた積重体を組成変形温度未満の温度に加熱すること、あるいは加熱することなく加圧することにより、２枚の樹脂基板が貼り合わせられる。【０００５】
これらの紫外線を利用した貼り合わせ方法においては、貼り合わせに供する２枚の基板のそれぞれにおいて一方の面を貼り合わせ面とし、貼り合わせ面全面同士を貼り合わせている。
しかしながら、２枚の基板を貼り合わせる方法は、貼り合わせ面全面同士を貼り合わせる手法に限定されるものではなく、例えば各基板の一方の面（貼り合わせ面）のうちの一部の領域のみを貼り合わせ領域として利用して、２枚の基板を貼り合わせる手法が提案されている（例えば、特許文献３参照。）。
具体的に、特許文献３には、２枚の基板のうちの少なくとも一方の基板における貼り合わせ面上に、規定された外形を有する接合膜を形成し、その接合膜を利用して、２枚の基板を貼り合わせる方法が開示されている。この方法においては、図６に示されるような貼り合わせ工程を経ることにより、２枚の基板が貼り合わせられる。【０００６】
図６は、従来の２枚の基板の貼り合わせ方法における貼り合わせ工程の一例を示す説明図、具体的には特許文献３に開示されている２枚の基板の貼り合わせ方法における貼り合わせ工程の一例を示す説明図である。
この２枚の基板の貼り合わせ方法においては、先ず、２枚の平板状の基板、具体的には第１の基板４０と第２の基板４５とを用意する。これらの２枚の基板のうちの一方の基板の貼り合わせ面上には、シリコーン材料により、規定された外形を有する接合膜４３が形成されている。この接合膜４３は、例えばインクジェットプリンタなどを用いることによって形成することができる。また、接合膜４３の平均厚さは、例えば１０ｎｍ〜１０μｍである。
この図の例においては、第１の基板４０の貼り合わせ面上に接合膜４３が形成されている。【０００７】
そして、図６（ａ−１）および図６（ａ−２）に示すように、第１の基板４０における接合膜４３が形成された貼り合わせ面（図６（ａ−１）における上面）および第２の基板４５の貼り合わせ面（図６（ａ−２）における上面）に、各々、紫外線Ｌ３，Ｌ４を照射する（紫外線照射処理工程）。ここに、紫外線Ｌ３，Ｌ４の波長は、例えば１２６〜３００ｎｍである。
次いで、図６（ｂ）に示すように、第１の基板４０における紫外線Ｌ３が照射された接合膜４３の表面と、第２の基板４５における紫外線Ｌ４が照射された貼り合わせ面とが密着するように、第１の基板４０と第２の基板４５とを積重する（積重工程）。
その後、図６（ｃ）に示すように、第１の基板４０と第２の基板４５との積重体を厚み方向（第１の基板４０と第２の基板４５とが互いに近づく方向）に加圧する（加圧工程）。ここに、積重体に対する加圧力は、例えば、０．２〜１０ＭＰａ程度である。なお、積重体を加圧することに代えて、積重体を加熱してもよい。その場合の加熱温度は、例えば２５〜１００℃程である。
図６（ｃ）においては、第１の基板４０と第２の基板４５との積重体の加圧方向が矢印で示されている。【０００８】
このような２枚の基板の貼り合わせ方法においては、接合膜を介して２枚の基板が貼り合わせられる。この方法によれば、接合膜の表面の面積、接合膜の形成数、および複数の接合膜の配置パターンにより、２枚の基板の接合強度を適宜制御することが可能となる。例えば、接合された２枚の基板を容易に剥離可能なように、接合強度を設定することも可能となる。
【先行技術文献】
【特許文献】
【０００９】
【特許文献１】特許第３７１４３３８号公報
【特許文献２】特開２００６−１８７７３０号公報
【特許文献３】特開２００９−１３２７４９号公報
【発明の概要】
【発明が解決しようとする課題】
【００１０】
一方、２枚の基板が接合膜を介して貼り合わされてなる接合体は、その使用用途によっては、接合膜に、単なる接合に寄与する機能以外に、光学的機能が要求されることがある。具体例としては、例えばディスプレイのバックライトなどとして用いられる面発光光源ユニットの構成部材などが挙げられる。【００１１】
面発光光源ユニットの或る種のものは、図７に示すように、ＬＥＤおよびランプなどからなる光源５１と、矩形平板状の導光板６１と、導光板６１の下面に配設された矩形平板状の反射板６３とを備えている。
この図の例において、面発光光源ユニットは、複数の光源５１を備えており、当該複数の光源５１はＬＥＤからなるものである。そして、複数の光源５１は、導光板６１の１つの側面６１ａ（一端面）に沿い、それぞれが当該側面６１ａに対向するように等間隔で並設されている。【００１２】
この面発光光源ユニットにおいて、導光板６１は、ＣＯＰ（シクロオレフィンポリマー）およびアクリル樹脂等の光透過性樹脂、ガラスなどからなる光透過性基板である。この導光板６１には、光源５１に対向する側面６１ａに、光源５１からの光が入射する。そして、導光板６１は、側面６１ａから内部に導入された光源５１からの光を、当該導光板６１と空気との界面で全反射するように設計されている。すなわち、導光板６１は、一端面を構成する側面（具体的には、側面６１ａ）から内部に導入された光が、他端面を構成する側面（具体的には、側面６１ｂ）から取り出されるものとされている。
図７（ａ）においては、光源５１から放射され、側面６１ａから入射して導光板６１の内部に導入された光の光路が破線矢印で示されている。【００１３】
また、導光板６１の下面には、拡散部材層６６と反射板６３とがこの順に設けられている。
拡散部材層６６は、導光板６１の屈折率とほぼ同等の屈折率を有する材料（具体的には、例えばエポキシ樹脂、ポリエステル樹脂、ＰＭＭＡ（ポリメタクリル酸メチル）樹脂）からなるものである。拡散部材層６６は、導光板６１の下面に、スクリーン印刷などによって形成される。
反射板６３は、アルミニウムなどよりなり、上面が反射面とされた反射部材である。
この図の例において、拡散部材層６６はパターンを有するものである。【００１４】
このような構成の面発光光源ユニットは、側面６１ａから入射されて導光板６１の内部に導入された光源５１からの光が、当該導光体６１の上面から出射されるものである。
具体的に説明すると、導光板６１は、先に述べたように、導光板６１の一端面を構成する側面（側面６１ａ）に入射した光が、導光板６１の内部で全反射を繰り返し、他端面を構成する側面（側面６１ｂ）から出射されるように設計されたものである。しかしながら、導光板６１の内部に導入された光源５１からの光のうち、導光板６１と拡散部材層６６との界面に入射した光の大部分は、両者の屈折率がほぼ同等であって両者の屈折率差が小さいことから、この界面をそのまま通過して、反射板６３に到達する。そして、反射板６３に到達した光は、反射・散乱され、拡散部材層６６および導光板６１に再び入射して拡散部材層６６および導光板６１の内部に戻る。この反射・散乱光のうち、導光板６１の全反射条件とは異なる状態で導光板６１に入射したものは、導光板６１の上面で全反射されることなく、この導光板６１の上面から出射される。すなわち、図７の面発光光源ユニットは、導光板６１の上面全体から光が出射される面発光光源として機能する。
図７（ａ）には、反射板６３に到達して反射・散乱された反射・散乱光の光路が実線矢印で示されている。【００１５】
このような面発光光源ユニットを構成する、導光板と反射板との間に拡散部材層が介在されてなる部材（以下、「発光面形成部材」ともいう。）は、表面（貼り合わせ面）上に拡散部材層が形成された反射板と導光板とを貼り合わせることによって得られるものである。そして、発光面形成部材は、前述した特許文献３に開示されている２枚の基板の貼り合わせ方法によって得ることができる。この場合においては、反射板が第１の基板、拡散部材層が接合膜、導光板が第２の基板とされる。
而して、発光面形成部材において、拡散部材層には、接合に寄与する機能と共に、光学的機能が要求されることになる。【００１６】
しかしながら、２枚の基板が接合膜を介して貼り合わされてなる接合体が当該接合膜に光学的機能が要求されてなるものである場合には、特許文献３に開示されている２枚の基板の貼り合わせ方法によっては、所期の接合体を得ることができない。その理由について以下に説明する。【００１７】
特許文献３に開示されている２枚の基板の貼り合わせ方法において、第１の基板と第２の基板との積重体の加圧には、例えば図８に示すような加圧機構が設けられてなる２枚の基板の貼り合わせ装置が用いられる。
図８は、従来の２枚の基板の貼り合わせ装置における加圧機構、すなわち従来の２枚の基板の貼り合わせ方法に用いられている加圧機構の構成の一例を示す説明図、具体的には、特許文献３に開示されている２枚の基板の貼り合わせ方法における、図６（ｃ）で示されている加圧工程を具体化したものである。
この加圧機構は、基板を載置するための矩形板状のステージ７３と、矩形平板状の加圧板７１とを備えたものである。ステージ７３は、平坦な基板載置面７３Ａを有するものである。また、加圧板７１は、基板載置面７３Ａ上において、上下方向に移動可能に設けられている。
そして、この加圧機構による積重体の加圧処理は、例えば、積重体を、一方の基板側（第１の基板４０側）が下方になるようにしてステージ７３の基板載置面７３Ａに載置した状態で、他方の基板側（第２の基板４５側）から加圧板７１によって押圧することによって行われる。
そのため、第２の基板４５が第１の基板４０に比して可変形性の大きいものである場合、具体的には、例えば第２の基板４５の構成材料が第１の基板４０の構成材料に比して軟性のものである場合には、図９（ａ）に示すように、加圧工程において、第２の基板４５（第２の基板４５の貼り合わせ面）が変形し、接合膜４３の周辺領域において、第１の基板４０と第２の基板４５とが接合膜４３を介さずに直接接触する。そして、多くの場合、第１の基板４０と第２の基板４５とはそのままの状態で接合されることとなる。
また、第１の基板４０が第２の基板４５に比して可変形性の大きいものである場合、具体的には、例えば第１の基板４０の構成材料が第２の基板４５の構成材料に比して軟性のものである場合には、図９（ｂ）に示すように、加圧工程において、第１の基板４０（第１の基板４０の貼り合わせ面）が変形し、接合膜４３の周辺領域において、第１の基板４０と第２の基板４５とが接合膜４３を介さずに直接接触する。そして、多くの場合、第１の基板４０と第２の基板４５とはそのままの状態で接合されることとなる。【００１８】
而して、面発光光源ユニットの発光面形成部材を、特許文献３に開示されている２枚の基板の貼り合わせ方法によって作製した場合には、図９（ｃ）に示すように、導光板（第２の基板４５）と反射板（第１の基板４０）とが、一部、具体的には拡散部材層（接合膜４３）の周辺領域において、拡散部材層（接合膜４３）を介さずに直接接触する。すなわち、得られる発光面形成部材は、導光板（第２の基板４５）と反射板（第１の基板４０）とが不所望な直接接触領域４９を有するものとなる。そして、直接接触領域４９においては、導光板（第２の基板４５）と反射板（第１の基板４０）との界面に入射した光が迷光として不所望な方向に散乱されることになる。そのため、反射板（第１の基板４０）により反射・散乱されて導光板（第２の基板４５）の上面から出射される光は、その迷光の影響により、所定の強度分布とは異なる強度分布を有するものとなる。【００１９】
本発明は、以上のような事情に基づいてなされたものであって、その目的は、機能性膜を介さず直接接触することのないように、第１の基板と第２の基板とを機能性膜を介して貼り合わせることのできる２枚の基板の貼り合わせ方法および２枚の基板の貼り合わせ装置を提供することにある。
【課題を解決するための手段】
【００２０】
本発明の２枚の基板の貼り合わせ方法は、規定された外形を有する機能性膜が表面上に形成された第１の基板と第２の基板とを、当該機能性膜を介して貼り合わせる、２枚の基板の貼り合わせ方法であって、
第１の基板の表面上に形成された機能性膜の表面を活性化する表面活性化工程、
前記表面活性化工程を経由した第１の基板と第２の基板とを、前記機能性膜の表面と第２の基板の貼り合わせ面とが互いに接触した状態となるように積重する積重工程、および
前記積重工程において得られた第１の基板と第２の基板との積重体を、前記機能性膜と当該第２の基板との接触部分に対して選択的に加圧力が作用するよう、厚み方向に加圧する加圧工程
を含むことを特徴とする。【００２１】
本発明の２枚の基板の貼り合わせ方法においては、前記加圧工程は、前記第１の基板の表面上に形成された機能性膜に対応した形状の突起部を有する加圧板を用い、当該突起部が当該第１の基板または前記第２の基板を介して当該機能性膜と対向するよう位置合わせされた状態において、当該加圧板を押圧することによって行われることが好ましい。
このような本発明の２枚の基板の貼り合わせ方法においては、前記第１の基板および前記第２の基板のうちの可変形性の小さい基板が、前記加圧板に接触した状態とされることが好ましい。【００２２】
本発明の２枚の貼り合わせ方法においては、前記積重工程に供される、第２の基板の貼り合わせ面に、真空紫外線を照射する、または、大気プラズマによってプラズマ化したプロセスガスを接触させることが好ましい。【００２３】
本発明の２枚の基板の貼り合わせ方法においては、前記表面活性化工程は、前記第１の基板の表面上に形成された機能性膜の表面に真空紫外線を照射する紫外線照射処理工程であることが好ましい。【００２４】
本発明の２枚の基板の貼り合わせ方法においては、前記表面活性化工程は、大気圧プラズマによってプラズマ化したプロセスガスを、前記第１の基板の表面上に形成された機能性膜の表面に接触させるプラズマガス処理工程であることが好ましい。【００２５】
本発明の２枚の基板の貼り合わせ装置は、規定された外形を有する機能性膜が表面上に形成された第１の基板と第２の基板とを、当該機能性膜を介して貼り合わせるための２枚の基板の貼り合わせ装置であって、
前記第１の基板における機能性膜の表面と前記第２の基板の貼り合わせ面とが互いに接触した状態の積重体を厚み方向に加圧するための加圧機構が設けられており、
前記加圧機構が、前記第１の基板の表面上に形成された機能性膜に対応した形状の突起部を有する加圧板、および、当該加圧板と前記積重体との位置合わせ調整手段を備え、当該機能性膜と前記第２の基板との接触部分に対して選択的に加圧力を作用させるものであることを特徴とする。
【発明の効果】
【００２６】
本発明の２枚の基板の貼り合わせ方法においては、第１の基板と第２の基板との積重体を厚み方向に加圧する加圧工程において、当該第１の基板の表面上に形成された機能性膜と当該第２の基板との接触部分に対して選択的に加圧力が作用する。そのため、第１の基板および第２の基板の一方が他方に比して可変形性が大きいものであっても、第１の基板および第２の基板の貼り合わせ面に、機能性膜の周辺領域において第１の基板と第２の基板とが当該機能性膜を介することなく直接接触するような変形が生じることを防止または十分に抑制することができる。
従って、本発明の２枚の基板の貼り合わせ方法によれば、機能性膜を介さず直接接触することのないように、第１の基板と第２の基板とを機能性膜を介して貼り合わせることができる。【００２７】
本発明の２枚の基板の貼り合わせ装置においては、第１の基板の表面上に形成された機能性膜に対応した形状の突起部を有する加圧板、および、加圧板と積重体との位置合わせ調整手段を備えた加圧機構が設けられている。そして、加圧機構は、機能性膜が表面上に形成された第１の基板と第２の基板との積重体に対して、当該機能性膜と当該第２の基板との接触部分に対して選択的に加圧力を作用させることのできるものである。そのため、第１の基板における機能性膜の表面と第２の基板の貼り合わせ面とが互いに接触した状態の積重体を加圧板によって押圧するという容易な手法によって、第１の基板と第２の基板とを貼り合わせることができる。その結果、第１の基板および第２の基板の一方が他方に比して可変形性が大きいものであっても、第１の基板および第２の基板の貼り合わせ面に、機能性膜の周辺領域において第１の基板と第２の基板とが当該機能性膜を介することなく直接接触するような変形が生じることを防止または十分に抑制することができる。
従って、本発明の２枚の基板の貼り合わせ装置によれば、機能性膜を介さず直接接触することのないように、第１の基板と第２の基板とを機能性膜を介して貼り合わせることができる。
【図面の簡単な説明】
【００２８】
【図１】本発明の２枚の基板の貼り合わせ方法の貼り合わせ工程の一例を示す説明図である。
【図２】本発明の２枚の基板の貼り合わせ方法に用いられる大気圧プラズマ装置の一例における構成を示す説明用断面図である。
【図３】本発明の２枚の貼り合わせ方法において得られる接合体の一例を、本発明の２枚の基板の貼り合わせ装置の一例における加圧機構と共に示す説明図である。
【図４】本発明の２枚の基板の貼り合わせ方法の貼り合わせ工程の他の例を示す説明図である。
【図５】実験例１、実験例２および実験例３において得られた接合体の接合領域を示す説明図である。
【図６】従来の２枚の基板の貼り合わせ方法における貼り合わせ工程の一例を示す説明図である。
【図７】従来の面発光光源ユニットの構成の一例を示す説明用図であり、（ａ）は、面発光光源ユニットの側面図であり、（ｂ）は、（ａ）のＡ方向矢視図である。
【図８】従来の２枚の基板の貼り合わせ装置における加圧機構の構成の一例を示す説明図である。
【図９】従来の２枚の基板の貼り合わせ方法によって得られる接合体を示す説明図である。
【発明を実施するための形態】
【００２９】
以下、本発明の２枚の基板の貼り合わせ方法および２枚の基板の貼り合わせ装置の実施の形態について説明する。
【００３０】
本発明の２枚の基板の貼り合わせ方法は、下記の（１）〜（３）の工程を経ることにより、規定された外形を有する機能性膜が表面上に形成された第１の基板と第２の基板とを、当該機能性膜を介して貼り合わせて接合することを特徴とするものである。この本発明の２枚の基板の貼り合わせ方法によれば、第１の基板と第２の基板とが機能性膜を介して接合されてなる接合体が得られる。
ここに、「機能性膜」とは、少なくとも２枚の基板の接合に寄与する機能（接合機能）を有するものであり、必要に応じて、具体的には得られる接合体の使用用途などに応じて、接合機能と共に光学的機能などの接合機能以外の機能を有するものである。なお、機能性膜は、接合機能を有するものであれば、その他の機能（接合機能以外の機能）を有さないものであってもよい。また、機能性膜の構成材料は、機能性膜に必要とされる機能、第１の基板の構成材料および第２の基板の構成材料などに応じて適宜選択される。具体的には、例えばポリジメチルシロキサン（Ｐｏｌｙｄｉｍｅｔｈｙｌｓｉｌｏｘａｎｅ：ＰＤＭＳ)およびＰＥＴ（ポリエチレンテレフタラート）樹脂などが挙げられる。
【００３１】
（１）第１の基板の表面上に形成された機能性膜の表面を活性化する表面活性化工程
（２）表面活性化工程を経由した第１の基板と第２の基板とを、機能性膜の表面と第２の基板の貼り合わせ面とが互いに接触した状態となるように積重する積重工程
（３）積重工程において得られた第１の基板と第２の基板との積重体を、機能性膜と第２の基板との接触部分に対して選択的に加圧力が作用するよう、厚み方向に加圧する加圧工程
【００３２】
本発明の２枚の基板の貼り合わせ方法において、表面活性化工程は、第１の基板における機能性膜の表面に真空紫外線を照射する紫外線照射処理工程、または、大気圧プラズマによってプラズマ化したプロセスガスを、第１の基板における機能性膜の表面に接触させるプラズマガス処理工程であることが好ましい。
【００３３】
また、発明の２枚の基板の貼り合わせ方法の加圧工程において、第１の基板と第２の基板との積重体に、機能性膜と当該第２の基板との接触部分に対して選択的に加圧力を作用させるための好適な手法としては、第１の基板の表面上に形成された機能性膜に対応した形状の突起部を有する加圧板を用いる手法が挙げられる。
具体的に説明すると、加圧工程は、第１の基板に形設された機能性膜に対応した形状の突起部を有する加圧板を用い、当該突起部が当該第１の基板または第２の基板を介して当該機能性膜と対向するよう位置合わせされた状態において、当該加圧板を押圧することによって行われることが好ましい。そして、このような手法は、第１の基板に形設された機能性膜に対応した形状の突起部を有する加圧板、および、当該加圧板と積重体との位置合わせ調整手段を備え、当該機能性膜と第２の基板との接触部分に対して選択的に加圧力を作用させる加圧機構が設けられた装置、すなわち本発明の２枚の基板の貼り合わせ装置によって実施することができる。
【００３４】
このような手法においては、第１の基板および第２の基板のうちの可変形性の小さい基板が、加圧板に接触した状態とされることが好ましい。
第１の基板および第２の基板のうちの可変形性の小さい基板が加圧板に接触した状態とされることにより、加圧工程において、第１の基板および第２の基板のいずれにも変形が生じることがない。そのため、得られる接合体において、残留応力の発生に起因して生じる第１の基板と第２の基板との剥離を抑制することができる。
一方、第１の基板および第２の基板のうちの可変形性の大きい基板が加圧板に接触した状態とされた場合には、加圧板に接触した状態とされた基板に、加圧板（突起部）との接触面において突起部の形状に対応した凹みが生じて残留応力が発生するおそれがある。残留応力が発生した場合には、得られる接合体において、第１の基板と第２の基板とが剥離しやすくなるおそれがある。
【００３５】
また、本発明の２枚の基板の貼り合わせ方法においては、貼り合わせ効率の観点から、積重工程に供する第２の基板の貼り合わせ面に対して、真空紫外線を照射する紫外線照射処理、または、大気プラズマによってプラズマ化したプロセスガスを接触させるプラズマガス処理を行うことが好ましい。
【００３６】
本発明の２枚の基板の貼り合わせ方法の好ましい具体例としては、後述する、第１の貼り合わせ方法および第２の貼り合わせ方法が挙げられる。
第１の貼り合わせ方法および第２の貼り合わせ方法のいずれの方法を利用するかは、第１の基板の構成材料および厚み、並びに第２の構成材料および厚みなどに応じて適宜選択される。
具体的には、例えば第１の基板の構成材料が第２の基板の構成材料に比して軟性のものまたは厚みの小さいものであることなどによって、第２の基板が第１の基板に比して可変形性の小さいものである場合には、第１の貼り合わせ方法を利用することが好ましい。一方、例えば第２の基板の構成材料が第１の基板の構成材料に比して軟性のものまたは厚みの小さいものであることなどによって、第１の基板が第２の基板に比して可変形性の小さいものである場合には、第２の貼り合わせ方法を利用することが好ましい。
【００３７】
本発明の２枚の基板の貼り合わせ方法に供される２枚の基板（具体的には、第１の基板および第２の基板）の構成材料としては、ＰＥＴ（ポリエチレンテレフタラート）樹脂、ＣＯＰ（シクロオレフィンポリマー）およびアクリル樹脂（具体的には、例えばＰＭＭＡ（ポリメタクリル酸メチル）樹脂）等の樹脂、ガラス（具体的には、例えば無アルカリガラス）などが挙げられる。
【００３８】
［第１の貼り合わせ方法］
以下、本発明の２枚の基板の貼り合わせ方法に係る第１の貼り合わせ方法の２つの実施形態について説明する。
【００３９】
＜第１の貼り合わせ方法の第１の実施形態＞
第１の貼り合わせ方法の第１の実施形態（以下、「第１の貼り合わせ方法（１）」ともいう。）について、図１を用いて詳細に説明する。
この第１の貼り合わせ方法（１）においては、第２の基板１５が第１の基板１０に比して可変形性の小さいものであり、具体的には、例えば第１の基板１０がＰＥＴ樹脂よりなるものであり、第２の基板１５が、ＣＯＰ、アクリル樹脂またはガラスよりなるものである。また、機能性膜１３がＰＤＭＳよりなるものである。そして、得られる接合体は、ディスプレイのバックライトなどとして用いられる面発光光源ユニットの構成部材、具体的には、ＣＯＰ、アクリル樹脂またはガラスよりなる導光板と、ＰＤＭＳよりなる拡散部材層と、ＰＥＴ樹脂よりなる反射板とがこの順に積層されてなる発光面形成部材として用いられるものである。この接合体において、機能性膜１３は、接合に寄与する機能と共に、光学的機能を有するものである。
【００４０】
第１の貼り合わせ方法（１）は、上記の（１）〜（３）の工程を経ると共に、図１（ａ−２）に示すように、積重工程に供する第２の基板１５の表面（貼り合わせ面）に対して紫外線照射処理を行うものである。また、第１の貼り合わせ方法（１）は、図１（ｅ）に示すように、加圧工程において、本発明の２枚の基板の貼り合わせ装置を用いることに伴って、図１（ｂ−１）、（ｂ−２）、（ｃ）および（ｆ）に示すような第１の基板１０のアライメント調整処理、加圧板２１のアライメント調整処理および加圧板２１の退避処理（一時退避処理を含む）を行うものである。
そして、第１の貼り合わせ方法（１）においては、図１（ａ−１）に示すように、表面活性化工程は、紫外線照射処理工程である。
【００４１】
第１の貼り合わせ方法（１）に用いられる本発明の２枚の基板の貼り合わせ装置において、加圧機構は、図１（ｂ−１）〜（ｆ）に示されているように、基板（具体的には、第１の基板１０および第２の基板１５）を載置するための矩形板状のステージ２３と、第１の基板１０に形設された機能性膜１３に対応した形状の突起部２２Ｂを有する加圧板２１とを備えたものである。ステージ２３は、平坦な基板載置面２３Ａを有するものであり、この基板載置面２３Ａの周縁部には、当該基板載置面２３Ａから垂直に突出して伸びる複数（図１の例においては３本）の位置決めピン２５が設けられている。この位置決めピン２５は、基板および加圧板２１に対する位置決め機能を有するアライメント調整手段である。すなわち、位置決めピン２５により、積重体（具体的には、第１の基板１０と第２の基板１５との積重体）と加圧板２１との位置合わせ調整手段が構成されている。加圧板２１は、矩形板状の基材２２Ａの表面（図１（ｃ）、（ｄ）、（ｅ）および（ｆ）における下面）に突起部２２Ｂを有するものである。そして、この加圧板２１は、当該加圧板２１の表面が基板載置面２３Ａと対向し、位置決めピン２５によって位置決めされることによって、突起部２２Ｂが、基板載置面２３Ａに載置された第１の基板１０に形設された機能性膜１３と対向した状態とされる。また、加圧板２１は、基板載置面２３Ａ上において、上下方向に移動可能に設けられている。
図の例において、加圧板２１は、基材２２Ａが、第１の基板１０および第２の基板１５と同様の縦横寸法を有しており、この基材２２Ａの中央部に、突出高さ１ｍｍの突起部２２Ｂを有するものである。
【００４２】
第１の貼り合わせ方法（１）においては、先ず、矩形平板状の第１の基板１０と、当該第１の基板１０の表面に適合した大きさの表面を有する矩形平板状の第２の基板１５とを用意する。そして、第１の基板１０の表面に、スクリーン印刷などにより、規定された外形を有する機能性膜１３を形成する。第１の基板１０においては、機能性膜１３が形成された表面が第２の基板１５との貼り合わせ面となる。一方、第２の基板１５においては、第１の基板１０の貼り合わせ面に適合した大きさの表面が第１の基板１０との貼り合わせ面となる。
この図の例において、第１の基板１０には、規定された外形（具体的には、矩形状の外形）を有する、厚み１０μｍの機能性膜１３が、貼り合わせ面の中央部に形成されている。
【００４３】
（第１工程：第１の基板表面活性化工程および第２の基板紫外線照射処理工程）
第１の基板表面活性化工程および第２の基板紫外線照射処理工程においては、図１（ａ−１）および図１（ａ−２）に示すように、第１の基板１０の貼り合わせ面（図１（ａ−１）における上面）および第２の基板１５の貼り合わせ面（図１（ａ−２）における上面）に、大気雰囲気下において、真空紫外線（波長２００ｎｍ以下の紫外線）Ｌ１，Ｌ２を照射する。
【００４４】
第１の基板表面活性化工程を経ることにより、第１の基板１０の貼り合わせ面、具体的には、機能性膜１３の表面（図１（ａ−１）における上面）が、活性化されて貼り合わせに適した面となるように改質される。具体的には、機能性膜１３の表面が、例えばヒドロキシ基（ＯＨ基）が存在する状態となって親水化される。すなわち、機能性膜１３の表面は、大気中の水分に由来のヒドロキシ基が導入されることによって、ヒドロキシ基でターミネートされる。また、第１の基板１０の貼り合わせ面において、有機物などの汚染物質が除去されることにより、当該貼り合わせ面がクリーニングされる。
【００４５】
第２の基板紫外線照射処理工程は、必ずしも必要な工程ではないが、貼り合わせ効率の観点からは行うことが好ましいものである。
具体的に説明すると、第１の基板１０の貼り合わせ面にさえ真空紫外線Ｌ１を照射すれば、すなわち機能性膜１３の表面さえ活性化すれば、第１の基板１０と第２の基板１５とを接合することができる。然るに、第２の基板紫外線照射処理工程を経ることにより、第２の基板１５の貼り合わせ面において、有機物などの汚染物質が除去されることにより、当該貼り合わせ面がクリーニングされる。このように第２の基板１５の貼り合わせ面がクリーニングされることによれば、２枚の基板の貼り合わせを効率的に行うことができる。
また、第２の基板紫外線照射処理工程においては、第２の基板１５の構成材料によっては、第２の基板１５の貼り合わせ面が、活性化されることにより、貼り合わせに適した面となるように改質される。具体的には、第２の基板１５の貼り合わせ面が、例えばヒドロキシ基（ＯＨ基）が存在する状態となって親水化される。すなわち、第２の基板１５の貼り合わせ面は、大気中の水分に由来のヒドロキシ基が導入されることによって、ヒドロキシ基でターミネートされる。
【００４６】
第１の基板表面活性化工程および第２の基板紫外線照射処理工程において、各々、真空紫外線Ｌ１，Ｌ２を放射する光源としては、波長１７２ｎｍに輝線を有するキセノンエキシマランプ等のエキシマランプ、波長１８５ｎｍに輝線を有する低圧水銀ランプ、波長１２０〜２００ｎｍの範囲に輝線を有する重水素ランプを好適に用いることができる。
第１の基板１０の貼り合わせ面および第２の基板１５の貼り合わせ面の各々に照射される真空紫外線Ｌ１，Ｌ２の照度は、例えば１０〜１００ｍＷ／ｃｍ2 である。
また、第１の基板１０の貼り合わせ面および第２の基板１５の貼り合わせ面の各々に対する真空紫外線Ｌ１，Ｌ２の照射時間は、機能性膜１３の構成材料および機能性膜１３の表面の状態、または第２の基板１５の構成材料および第２の基板１５の貼り合わせ面の状態に応じて適宜設定されるが、例えば５〜１２０秒間である。
【００４７】
（第２工程：加圧板アライメント調整工程）
加圧板アライメント調整工程においては、図１（ｂ−１）および図１（ｂ−２）に示すように、加圧機構におけるステージ２３の基板載置面２３Ａに第１の基板１０を載置した状態で加圧板２１のアライメント調整処理（位置決め調整処理）を行う。
具体的には、先ず、第１の基板１０を、裏面（図１（ｂ−１）における下面）がステージ２３の基板載置面２３Ａと接触した状態において、周側面を複数の位置決めピン２５の全てに突き当てることによって位置決めし、基板載置面２３Ａの所定の位置に載置する。このようにして、第１の基板１０のアライメント調整処理が行われる。次いで、加圧板２１を、突起部２２Ｂを有する表面が基板載置面２３Ａに載置された第１の基板１０に形設された機能性膜１３と僅かに離間して対向した状態において、基材２２Ａの周側面を複数の位置決めピン２５の全てに突き当てることによって位置決めする。このようにして、加圧板２１のアライメント調整処理が行われる。以て、加圧板２１の突起部２２Ｂが、空間を介して機能性膜１３と対向するよう位置合わせされた状態となる。
図１（ｂ−１）は、ステージ２３の基板載置面２３Ａに第１の基板１０が載置され、当該第１の基板１０の上方に加圧板２１が位置決めされて配置された状態を示す説明用側面図である。また、図１（ｂ−２）は、ステージ２３の基板載置面２３Ａにおける第１の基板１０の載置状態を示す説明図である。
【００４８】
（第３工程：加圧板一時退避工程）
加圧板一時退避工程は、必要に応じて行われるものである。
具体的には、第１の基板１０に形設された機能性膜１３と加圧板２１との間の空間が、第２の基板１５を配置することのできる大きさを有していない場合、すなわち第２の基板１５の厚みに比して、機能性膜１３と加圧板２１との離間距離が小さい場合に行われるものである。よって、加圧板一時退避工程は、機能性膜１３と加圧板２１との間の空間が、第２の基板１５を配置することのできる大きさを有している場合には、省略される。
【００４９】
そして、加圧板一時退避工程においては、図１（ｃ）に示すように、加圧板２１を上方に移動させることによって退避させる。このようにして、加圧板２１の一時退避処理が行われる。
この加圧板一時退避工程を経ることにより、第１の基板１０に形設された機能性膜１３と加圧板２１との間において、第２の基板１５を配置するための空間を確保することができ、よって第１の基板１０上に第２の基板１５を配置することが可能となる。
図１（ｃ）においては、加圧板２１の移動方向が矢印で示されている。
【００５０】
加圧板一時退避工程においては、加圧板２１を上方に移動させるだけなので、加圧板アライメント調整工程において調整された第１の基板１０と加圧板２１との位置関係（具体的には、加圧板２１の突起部２２Ｂが機能性膜１３と位置合わせされた状態）は維持される。
【００５１】
（第４工程：積重工程）
積重工程においては、図１（ｄ）に示すように、室温環境下において、第１の基板１０および第２の基板１５を、第１の基板１０に形設された機能性膜１３の表面と第２の基板１５の貼り合わせ面とが互いに接触した状態に積重する。ここに、第２の基板１５は、当該第２の基板１５の周側面を、加圧機構における複数の位置決めピン２５の全てに突き当てることによって位置決めし、第１の基板１０上に積重してもよい。
この積重工程を経ることにより、第１の基板１０と第２の基板１５とが機能性膜１３を介して積層した状態で貼り合わされて接合した積重体が得られる。
この積重工程において、第１の基板１０と第２の基板１５との接合は、様々な化学反応プロセスを経ることによって行われるが、例えば、第１の基板１０の貼り合わせ面（機能性膜１３の表面）の終端のヒドロキシ基と第２の基板１５の貼り合わせ面の終端のヒドロキシ基とによる水素結合により接合されると考えられる。
【００５２】
（第５工程：加圧工程）
加圧工程においては、図１（ｅ）に示すように、積重工程において得られた積重体を、加圧機構を用いて加圧処理する。
具体的には、積重体の上方に位置している加圧板２１を下方に移動させることによって当該加圧板２１の突起部２２Ｂを第２の基板１５に接触させて積重体を押圧することにより、加圧処理を行う。この加圧処理においては、加圧板アライメント調整工程を経ることによって突起部２２Ｂと機能性膜１３との位置合わせがなされていることから、突起部２２Ｂは、第２の基板１５を介して機能性膜１３と対向した状態とされる。
このようにして、加圧工程においては、積重工程において得られた積重体を、第１の基板１０に形設された機能性膜１３と第２の基板１５との接触部分に対して選択的に加圧力が作用するよう、厚み方向に加圧する。
この加圧工程を経ることにより、第１の基板１０と第２の基板１５とが強固に接合された接合体が得られる。
図１（ｅ）においては、加圧板２１の移動方向（加圧方向）が矢印で示されている。
【００５３】
そして、第１の基板１０と第２の基板１５とを強固に接合するためには、積重体に対して、加圧処理と共に加温処理を行うことが好ましい。
【００５４】
第１の基板１０と第２の基板１５とをより強固に接合するための具体的な方法としては、下記の（Ａ）および（Ｂ）などの手法が挙げられる。
【００５５】
（Ａ）第１の基板１０と第２の基板１５との積重体を厚み方向に加圧しながら加熱する方法
（Ｂ）第１の基板１０と第２の基板１５との積重体を厚み方向に加圧し、加圧を解除した後に加熱する方法
【００５６】
加圧工程における具体的な条件は、第１の基板１０の構成材料および第２の基板１５の構成材料などに応じて適宜設定される。
加圧条件において、加圧力は、加圧工程中において第１の基板１０および第２の基板１５に生じた微小な変形を矯正することのできる圧力以上であって、第１の基板１０および第２の基板１５に変形が生じる圧力未満とされる。具体的には、例えば０．２〜１０ＭＰａである。
また、第１の基板１０および第２の基板１５を加熱する場合の加熱条件において、加熱温度は、第１の基板１０および第２の基板１５に変形が生じる温度未満とされる。
【００５７】
（第６工程：加圧板退避工程）
加圧板退避工程においては、図１（ｆ）に示すように、加圧板２１を上方に移動させることによって退避させる。このようにして、加圧板２１の退避処理が行われる。
この加圧板退避工程を経ることにより、第１の基板１０と第２の基板１５とが機能性膜１３を介して接合されてなる接合体を、加圧機構から取り出すことが可能となる。
図１（ｆ）においては、加圧板２１の移動方向が矢印で示されている。
【００５８】
そして、接合体が、本発明の２枚の基板の貼り合わせ装置における加圧機構から取り出される。
【００５９】
＜第１の貼り合わせ方法の第２の実施形態＞
第１の貼り合わせ方法の第２の実施形態（以下、「第１の貼り合わせ方法（２）」ともいう。）は、前述の第１の貼り合わせ方法（１）において、表面活性化工程（第１の基板表面活性化工程）がプラズマガス処理工程であること、および第２の基板紫外線照射処理工程に代えて第２の基板プラズマガス処理工程を有すること以外は、第１の貼り合わせ方法（１）と同様の手法である。すなわち、第１の貼り合わせ方法（２）は、第１工程にて、第１の基板の貼り合わせ面および第２の基板の貼り合わせ面をプラスマガス処理すること以外は、第１の貼り合わせ方法（１）と同様の手法である。
【００６０】
この第１の貼り合わせ方法（２）の第１の基板表面活性化工程および第２の基板プラズマガス処理工程においては、大気圧プラズマによってプラズマ化したプロセスガスを、第１の基板の貼り合わせ面（具体的には、機能性膜の表面）および第２の基板の貼り合わせ面に接触させる。
【００６１】
第１の基板表面活性化工程を経ることにより、第１の基板の貼り合わせ面、具体的には、機能性膜の表面が、活性化されて貼り合わせに適した面となるように改質される。また、第１の基板の貼り合わせ面において、有機物などの汚染物質が除去されることにより、当該貼り合わせ面がクリーニングされる。
【００６２】
第２の基板プラズマガス処理工程は、必ずしも必要な工程ではないが、貼り合わせ効率の観点からは行うことが好ましいものである。
具体的に説明すると、第１の基板の貼り合わせ面にさえプロセスガスを接触させれば、すなわち機能性膜の表面さえ活性化すれば、第１の基板と第２の基板とを接合することができる。然るに、第２の基板プラズマガス処理工程を経ることにより、第２の基板の貼り合わせ面において、有機物などの汚染物質が除去されることにより、当該貼り合わせ面がクリーニングされる。このように第２の基板の貼り合わせ面がクリーニングされることによれば、２枚の基板の貼り合わせを効率的に行うことができる。
また、第２のプラズマガス処理工程においては、第２の基板の構成材料によっては、第２の基板の貼り合わせ面が、活性化されることにより、貼り合わせに適した面となるように改質される。
【００６３】
第１の基板表面活性化工程および第２の基板プラズマガス処理工程において、各々、プラズマガス供給手段としては、大気圧プラズマ装置が用いられる。
図２は、本発明の２枚の基板の貼り合わせ方法に用いられる大気圧プラズマ装置の一例における構成を示す説明用断面図である。この大気圧プラズマ装置は、例えばアルミニウムからなる直方体状のケーシング３０を有する。このケーシング３０内には、高周波電源３５に電気的に接続された板状の電極３１が水平に配置されている。この電極３１の下面には、誘電体層３２が形成されている。この例の大気圧プラズマ装置においては、電極３１が高圧側電極とされ、ケーシング３０が接地側電極とされている。
ケーシング３０の上面には、ケーシング３０内にプロセスガスを供給するガス供給口３３が設けられている。また、ケーシング３０の下面には、ケーシング３０内において大気圧プラズマによってプラズマ化したプロセスガスを外部に放出する複数のノズル３４が形成されている。
【００６４】
このような大気圧プラズマ装置においては、大気圧またはその近傍の圧力下において、プロセスガスＧ１がガス供給口３３からケーシング３０内に供給される。この状態で高周波電源３５によって電極３１とケーシング３０との間に誘電体層３２を介して高周波電界が印加されると、電極３１とケーシング３０との間には誘電体バリア放電が生じる。その結果、ケーシング３０と誘電体層３２との間に存在するプロセスガスＧ１が電離または励起されてプラズマ化する。そして、プラズマ化したプロセスガスＧ２は、ケーシング３０のノズル３４から外部に放出され、ケーシング３０の下方に配置された基板（図示省略）の貼り合わせ面に接触する。
以上において、プロセスガスＧ１としては、窒素ガス、アルゴンガスなどを主成分とし、酸素ガスを０．０１〜５体積％含有してなるものを使用することが好ましい。または、窒素ガスとクリーンドライエア（ＣＤＡ）との混合ガスを用いることも可能である。
また、高周波電源３５から供給される電力は、周波数が２０〜７０ｋＨｚ、電圧が５〜１５ｋＶp-p である。
また、プラズマガス処理による処理時間は、例えば５〜１００秒間である。
【００６５】
このような第１の貼り合わせ方法（具体的には、第１の貼り合わせ方法（１）および第１の貼り合わせ方法（２））においては、加圧工程において、第１の基板１０に形設された機能性膜１３と第２の基板１５との接触部分に対して選択的に加圧力が作用する。そのため、第１の基板１０が第２の基板１５に比して可変形性が大きいものであっても、第１の基板１０の貼り合わせ面に、機能性膜１３の周辺領域において第１の基板１０と第２の基板１５とが当該機能性膜１３を介することなく直接接触するような変形が生じることが防止または十分に抑制される。
従って、第１の貼り合わせ方法によれば、機能性膜１３を介さず直接接触することのないように、第１の基板１０と第２の基板１５とを機能性膜１３を介して貼り合わせることができる。すなわち、機能性膜１３の周囲領域において第１の基板１０と第２の基板１５とが直接接触した状態の接合体が生産されることを回避することができる。
【００６６】
而して、第１の貼り合わせ方法によって面発光光源ユニットの発光面形成部材を作製することによれば、例えば、第２の基板１５を導光板、機能性膜１３を拡散部材層、第１の基板１０を反射板とすると、導光板（第２の基板１５）の一部分と反射板（第１の基板１０）の一部分とが、拡散部材層（機能性膜１３）を介さず、当該拡散部材層の周辺領域において直接接触することが回避される。よって、得られる発光面形成部材においては、導光板（第２の基板１５）と反射板（第１の基板１０）とが直接接触する領域が存在することに起因して生じる迷光が導光板（第２の基板１５）の上面から出射される光に重畳されることが防止されるため、導光板（第２の基板１５）の上面から所定の強度分布を有する光を取り出すことができる。
【００６７】
また、第１の貼り合わせ方法においては、加圧工程において、第１の基板１０および第２の基板１５のうちの可変形性の小さい基板、具体的には第２の基板１５が、加圧板２１に接触した状態とされることから、第１の基板１０および第２の基板１５のいずれにも変形が生じることがない。そのため、得られる接合体において、残留応力に起因する第１の基板１０と第２の基板１５との剥離の発生が抑制される。
具体的に説明すると、図３に示されているように、可変形性の大きい第１の基板１０が加圧板２１に接触した状態とされた場合には、第１の基板１０においては、貼り合わせ面には変形が生じないものの、加圧板２１が接触した面には変形（具体的には、突起部２２Ｂの形状に対応した凹み）が生じて残留応力が発生するおそれがある。そして、残留応力が発生した場合には、得られる接合体において、その残留応力に起因して第１の基板１０と第２の基板１５との間に剥離が生じるおそれがある。然るに、可変形性の小さい第２の基板１５を加圧板２１に接触した状態とすることにより、加圧板２１によって積重体に局所的に加圧力が作用された場合であっても、それに起因して積重体に変形が生じることを防止または十分に抑制することができる。
【００６８】
また、第１の貼り合わせ方法においては、第１工程の第２の基板紫外線照射処理工程または第２の基板プラズマガス処理工程にて、第２の基板１５の貼り合わせ面に、真空紫外線を照射すること、または、大気圧プラズマによってプラズマ化したプロセスガスを接触することにより、第２の基板１５の貼り合わせ面がクリーニングされるため、２枚の基板の貼り合わせを効率的に行うことができる。
【００６９】
また、第１の貼り合わせ方法においては、加圧工程にて本発明の２枚の基板の貼り合わせ装置が用いられていることから、積重体を加圧板２１によって押圧するという容易な手法によって、第１の基板１０と第２の基板１５とを機能性膜１３を介して貼り合わせることができる。
【００７０】
［第２の貼り合わせ方法］
以下、本発明の２枚の基板の貼り合わせ方法に係る第２の貼り合わせ方法の２つの実施形態について説明する。
【００７１】
＜第２の貼り合わせ方法の第１の実施形態＞
第２の貼り合わせ方法の第１の実施形態（以下、「第２の貼り合わせ方法（１）」ともいう。）について、図４を用いて詳細に説明する。
この第２の貼り合わせ方法（１）においては、第１の基板１０が第２の基板１５に比して可変形性の小さいものであり、具体的には、例えば第１の基板１０が、ＣＯＰ、アクリル樹脂またはガラスよりなるものであり、第２の基板１５がＰＥＴ樹脂よりなるものである。また、機能性膜１３がＰＤＭＳよりなるものである。そして、得られる接合体は、ディスプレイのバックライトなどとして用いられる面発光光源ユニットの構成部材、具体的には、ＣＯＰ、アクリル樹脂またはガラスよりなる導光板と、ＰＤＭＳよりなる拡散部材層と、ＰＥＴ樹脂よりなる反射板とがこの順に積層されてなる発光面形成部材として用いられるものである。この接合体において、機能性膜１３は、接合に寄与する機能と共に、光学的機能を有するものである。
【００７２】
第２の貼り合わせ方法（１）は、上記の（１）〜（３）の工程を経ると共に、図４（ａ−２）に示すように、積重工程に供する第２の基板１５の表面（貼り合わせ面）に対して紫外線照射処理を行うものである。また、第２の貼り合わせ方法（１）は、図４（ｅ）に示すように、加圧工程において、本発明の２枚の基板の貼り合わせ装置を用いることに伴って、図４（ｂ−１）、（ｂ−２）、（ｄ）および（ｆ）に示すような第２の基板１５のアライメント調整処理および加圧板２１のアライメント調整処理および加圧板２１の退避処理を行うものである。
【００７３】
第２の貼り合わせ方法（１）に用いられる本発明の２枚の基板の貼り合わせ装置において、加圧機構は、図４（ｄ）〜（ｆ）に示されているように、第１の貼り合わせ方法に用いられる本発明の２枚の基板の貼り合わせ装置の加圧機構と同様の構成のものである。
すなわち、第２の貼り合わせ方法（１）に用いられる本発明の２枚の基板の貼り合わせ装置において、加圧機構は、基板を載置するための矩形板状のステージ２３と、第１の基板１０に形設された機能性膜１３に対応した形状を有する突起部２２Ｂを有する加圧板２１とを備えたものである。ステージ２３は、平坦な基板載置面２３Ａを有するものであり、この基板載置面２３Ａの周縁部には、当該基板載置面２３Ａから垂直に突出して伸びる複数（図４の例においては３本）の位置決めピン２５が設けられている。この位置決めピン２５は、基板および加圧板２１に対する位置決め機能を有するアライメント調整手段である。すなわち、位置決めピン２５によって積重体（具体的には、第１の基板１０と第２の基板１５との積重体）と加圧板２１との位置合わせ調整手段が構成されている。加圧板２１は、矩形板状の基材２２Ａの表面（図４（ｄ）、（ｅ）および（ｆ）における下面）に突起部２２Ｂを有するものである。そして、この加圧板２１は、当該加圧板２１の表面が、基板載置面２３Ａと対向し、位置決めピン２５によって位置決めされることによって、突起部２２Ｂが、基板載置面２３Ａに載置された第１の基板１０に形設された機能性膜１３と対向した状態とされる。また、加圧板２１は、基板載置面２３Ａ上において、上下方向に移動可能に設けられている。
図の例において、加圧板２１は、基材２２Ａが、第１の基板１０および第２の基板１５と同様の縦横寸法を有しており、この基材２２Ａの中央部に、突出高さ１ｍｍの突起部２２Ｂを有するものである。
【００７４】
第２の貼り合わせ方法（１）においては、先ず、矩形平板状の第１の基板１０と、当該第１の基板１０の表面に適合した大きさの表面を有する矩形平板状の第２の基板１５とを用意する。そして、第１の基板１０の表面に、スクリーン印刷などによって規定された外形を有する機能性膜１３を形成する。第１の基板１０においては、機能性膜１３が形成された表面が第２の基板１５との貼り合わせ面となる。一方、第２の基板１５においては、第１の基板１０の貼り合わせ面に適合した大きさの表面が第１の基板１０との貼り合わせ面となる。
この図の例において、第１の基板１０には、規定された外形（具体的には、矩形状の外形）を有する、厚み１０μｍの機能性膜１３が、貼り合わせ面の中央部に形成されている。
【００７５】
（第１工程：第１の基板表面活性化工程および第２の基板紫外線照射処理工程）
第１の基板表面活性化工程および第２の基板紫外線照射処理工程においては、図４（ａ−１）および図４（ａ−２）に示すように、第１の基板１０の貼り合わせ面（図４（ａ−１）における上面）および第２の基板１５の貼り合わせ面（図４（ａ−２）における上面）に、大気雰囲気下において、真空紫外線（波長２００ｎｍ以下の紫外線）Ｌ１，Ｌ２を照射する。
【００７６】
第１の基板表面活性化工程を経ることにより、第１の基板１０の貼り合わせ面、具体的には、機能性膜１３の表面（図４（ａ−１）における上面）が、活性化されて貼り合わせに適した面となるように改質される。具体的には、機能性膜１３の表面が、例えばヒドロキシ基（ＯＨ基）が存在する状態となって親水化される。すなわち、機能性膜１３の表面は、大気中の水分に由来のヒドロキシ基が導入されることによって、ヒドロキシ基でターミネートされる。また、第１の基板１０の貼り合わせ面において、有機物などの汚染物質が除去されることにより、当該貼り合わせ面がクリーニングされる。
【００７７】
第２の基板紫外線照射処理工程は、必ずしも必要な工程ではないが、貼り合わせ効率の観点からは、行うことが好ましいものである。
具体的に説明すると、第１の基板１０の貼り合わせ面にさえ真空紫外線Ｌ１を照射すれば、すなわち機能性膜１３の表面さえ活性化すれば、第１の基板１０と第２の基板１５とを接合することはできる。然るに、第２の基板紫外線照射処理工程を経ることにより、第２の基板１５の貼り合わせ面において、有機物などの汚染物質が除去されることにより、当該貼り合わせ面がクリーニングされる。このように第２の基板１５の貼り合わせ面がクリーニングされることによれば、２枚の基板の貼り合わせを効率的に行うことができる。
また、第２の基板紫外線照射処理工程においては、第２の基板１５の構成材料によっては、第２の基板１５の貼り合わせ面が、活性化されることにより、貼り合わせに適した面となるように改質される。具体的には、第２の基板１５の貼り合わせ面が、例えばヒドロキシ基（ＯＨ基）が存在する状態となって親水化される。すなわち、第２の基板１５の貼り合わせ面は、大気中の水分に由来のヒドロキシ基が導入されることによって、ヒドロキシ基でターミネートされる。
【００７８】
第１の基板表面活性化工程および第２の基板紫外線照射処理工程において、各々、真空紫外線Ｌ１，Ｌ２を放射する光源としては、波長１７２ｎｍに輝線を有するキセノンエキシマランプ等のエキシマランプ、波長１８５ｎｍに輝線を有する低圧水銀ランプ、波長１２０〜２００ｎｍの範囲に輝線を有する重水素ランプを好適に用いることができる。
第１の基板１０の貼り合わせ面および第２の基板１５の貼り合わせ面の各々に照射される真空紫外線Ｌ１，Ｌ２の照度は、例えば１０〜１００ｍＷ／ｃｍ2 である。
また、第１の基板１０の貼り合わせ面および第２の基板１５の貼り合わせ面の各々に対する真空紫外線Ｌ１，Ｌ２の照射時間は、機能性膜１３の構成材料および機能性膜１３の表面の状態、または第２の基板１５の構成材料および第２の基板１５の貼り合わせ面の状態に応じて適宜設定されるが、例えば５〜１２０秒間である。
【００７９】
（第２工程：第２の基板アライメント調整工程）
第２の基板アライメント調整工程においては、図４（ｂ−１）および図４（ｂ−２）に示すように、ステージ２３の基板載置面２３Ａに第２の基板１５を載置し、当該第２の基板１５のアライメント調整処理（位置決め調整処理）を行う。
具体的には、第２の基板１５を、裏面（図４（ｂ−１）における下面）がステージ２３の基板載置面２３Ａと接触した状態において、周側面を複数の位置決めピン２５の全てに突き当てることによって位置決めし、基板載置面２３Ａの所定の位置に載置する。このようにして、第２の基板１５のアライメント調整処理が行われる。
図４（ｂ−１）は、ステージ２３の載置面２３Ａに第２の基板１５が載置された状態を示す説明用側面図である。また、図４（ｂ−２）は、ステージ２３の基板載置面２３Ａにおける第２の基板１５の載置状態を示す説明図である。
【００８０】
（第３工程：積重工程）
積重工程においては、図４（ｃ）に示すように、室温環境下において、第１の基板１０および第２の基板１５を、第１の基板１０に形設された機能性膜１３の表面と第２の基板１５の貼り合わせ面とが互いに接触した状態に積重する。ここに、第１の基板１０は、当該第１の基板１０の周側面を、加圧機構における複数の位置決めピン２５の全てに突き当てることによって位置決めし、第２の基板１５上に積重してもよい。
この積重工程を経ることにより、第１の基板１０と第２の基板１５とが機能性膜１３を介して積層した状態で貼り合わされて接合した積重体が得られる。
この積重工程において、第１の基板１０と第２の基板１５との接合は、様々な化学反応プロセスを経ることによって行われるが、例えば、第１の基板１０の貼り合わせ面（機能性膜１３の表面）の終端のヒドロキシ基と第２の基板１５の貼り合わせ面の終端のヒドロキシ基とによる水素結合により接合されると考えられる。
【００８１】
（第４工程：加圧板アライメント調整工程）
加圧板アライメント調整工程においては、図４（ｄ）に示すように、ステージ２３の基板載置面２３Ａに積重体が載置された状態で、加圧板２１のアライメント調整処理を行う。
具体的には、加圧板２１を、突起部２２Ｂを有する表面が基板載置面２３Ａに載置された積重体と僅かに離間して対向した状態において、基材２２Ａの周側面を複数の位置決めピン２５の全てに突き当てることによって位置決めする。このようにして、加圧板２１のアライメント調整処理が行われる。以て、加圧板２１の突起部２２Ｂが、第１の基板１０および空間を介して機能性膜１３と対向するよう位置合わせされた状態となる。
【００８２】
（第５工程：加圧工程）
加圧工程においては、図４（ｅ）に示すように、積重工程において得られた積重体を、加圧機構を用いて加圧処理する。
具体的には、積重体の上方に位置している加圧板２１を下方に移動させることによって当該加圧板２１の突起部２２Ｂを第１の基板１０に接触させて積重体を押圧することにより、加圧処理を行う。この加圧処理においては、加圧板アライメント調整工程を経ることによって突起部２２Ｂと機能性膜１３との位置合わせがなされていることから、突起部２２Ｂは、第１の基板１０を介して機能性膜１３と対向した状態とされる。
このようにして、加圧工程においては、積重工程において得られた積重体を、第１の基板１０に形設された機能性膜１３と第２の基板１５との接触部分に対して選択的に加圧力が作用するよう、厚み方向に加圧する。
この加圧工程を経ることにより、第１の基板１０と第２の基板１５とが強固に接合された接合体が得られる。
図４（ｅ）においては、加圧板２１の移動方向（加圧方向）が矢印で示されている。
【００８３】
そして、第１の基板１０と第２の基板１５とを強固に接合するためには、積重体に対して、加圧処理と共に加温処理を行うことが好ましい。
【００８４】
第１の基板１０と第２の基板１５とをより強固に接合するための具体的な方法としては、上記の（Ａ）および（Ｂ）などの手法が挙げられる。
【００８５】
加圧工程における具体的な条件は、第１の基板１０の構成材料および第２の基板１５の構成材料に応じて適宜設定される。
加圧条件において、加圧力は、加圧工程中において第１の基板１０および第２の基板１５に生じた微小な変形を矯正することのできる圧力以上であって、第１の基板１０および第２の基板１５に変形が生じる圧力未満とされる。具体的には、例えば０．２〜１０ＭＰａである。
また、第１の基板１０および第２の基板１５を加熱する場合の加熱条件において、加熱温度は、第１の基板１０および第２の基板１５に変形が生じる温度未満とされる。
【００８６】
（第６工程：加圧板退避工程）
加圧板退避工程においては、図４（ｆ）に示すように、加圧板２１を上方に移動させることによって退避させる。このようにして、加圧板２１の退避処理が行われる。
この加圧板退避工程を経ることにより、第１の基板１０と第２の基板１５とが機能性膜１３を介して接合されてなる接合体を、加圧機構から取り出すことが可能となる。
図４（ｆ）においては、加圧板２１の移動方向が矢印で示されている。
【００８７】
そして、接合体が、本発明の２枚の基板の貼り合わせ装置における加圧機構から取り出される。
【００８８】
＜第２の貼り合わせ方法の第２の実施形態＞
第２の貼り合わせ方法の第２の実施形態（以下、「第２の貼り合わせ方法（２）」ともいう。）は、前述の第２の貼り合わせ方法（１）において、表面活性化工程（第１の基板表面活性化工程）がプラズマガス処理工程であること、および第２の基板紫外線照射処理工程に代えて第２の基板プラズマガス処理工程を有すること以外は、第２の貼り合わせ方法（１）と同様の手法である。すなわち、第２の貼り合わせ方法（２）は、第１工程にて、第１の基板の貼り合わせ面および第２の基板の貼り合わせ面をプラズマガス処理すること以外は、第２の貼り合わせ方法（１）と同様の手法である。
【００８９】
この第２の貼り合わせ方法（２）の第１の基板表面活性化工程および第２の基板プラズマガス処理工程においては、大気圧プラズマによってプラズマ化したプロセスガスを、第１の基板の貼り合わせ面（具体的には、機能性膜の表面）および第２の基板の貼り合わせ面に接触させる。
【００９０】
第１の基板表面活性化工程を経ることにより、第１の基板の貼り合わせ面、具体的には、機能性膜の表面が、活性化されて貼り合わせに適した面となるように改質される。また、第１の基板の貼り合わせ面において、有機物などの汚染物質が除去されることにより、当該貼り合わせ面がクリーニングされる。
【００９１】
第２の基板プラズマガス処理工程は、必ずしも必要な工程ではないが、貼り合わせ効率の観点からは行うことが好ましいものである。
具体的に説明すると、第１の基板の貼り合わせ面にさえプロセスガスを接触させれば、すなわち機能性膜の表面さえ活性化すれば、第１の基板と第２の基板とを接合することができる。然るに、第２の基板プラズマガス処理工程を経ることにより、第２の基板の貼り合わせ面において、有機物などの汚染物質が除去されることにより、当該貼り合わせ面がクリーニングされる。このように第２の基板の貼り合わせ面がクリーニングされることによれば、２枚の基板の貼り合わせを効率的に行うことができる。
また、第２のプラズマガス処理工程においては、第２の基板の構成材料によっては、第２の基板の貼り合わせ面が、活性化されることにより、貼り合わせに適した面となるように改質される。
【００９２】
第１の基板表面活性化工程および第２の基板プラズマガス処理工程において、各々、プラズマガス供給手段としては、大気圧プラズマ装置が用いられる。
【００９３】
このような第２の貼り合わせ方法（具体的には、第２の貼り合わせ方法（１）および第２の貼り合わせ方法（２））においては、加圧工程において、第１の基板１０に形設された機能性膜１３と第２の基板１５との接触部分に対して選択的に加圧力が作用する。そのため、第２の基板１５が第１の基板１０に比して可変形性が大きいものであっても、第２の基板１５の貼り合わせ面に、機能性膜１３の周辺領域において第１の基板１０と第２の基板１５とが当該機能性膜１３を介することなく直接接触するような変形が生じることが防止または十分に抑制される。
従って、第２の貼り合わせ方法によれば、機能性膜１３を介さず直接接触することのないように、第１の基板１０と第２の基板１５とを機能性膜１３を介して貼り合わせることができる。すなわち、機能性膜１３の周囲領域において第１の基板１０と第２の基板１５とが直接接触した状態の接合体が生産されることを回避することができる。
【００９４】
而して、第２の貼り合わせ方法によって面発光光源ユニットの発光面形成部材を作製することによれば、例えば、第１の基板１０を導光板、機能性膜１３を拡散部材層、第２の基板１５を反射板とすると、導光板（第１の基板１０）の一部分と反射板（第２の基板１５）の一部分とが、拡散部材層（機能性膜１３）を介さず、当該拡散部材層の周辺領域において直接接触することが回避される。よって、得られる発光面形成部材においては、導光板（第１の基板１０）と反射板（第２の基板１５）とが直接接触する領域が存在することに起因して生じる迷光が導光板（第１の基板１０）の上面から出射される光に重畳されることが防止されるため、導光板（第１の基板１０）の上面から所定の強度分布を有する光を取り出すことができる。
【００９５】
また、第２の貼り合わせ方法においては、加圧工程において、第１の基板１０および第２の基板１５のうちの可変形性の小さい基板、具体的には第１の基板１０が、加圧板２１に接触した状態とされることから、第１の基板１０および第２の基板１５のいずれにも変形が生じることがない。そのため、得られる接合体において、残留応力に起因する第１の基板１０と第２の基板１５との剥離の発生が抑制される。
【００９６】
また、第２の貼り合わせ方法においては、第１工程の第２の基板紫外線照射処理工程または第２の基板プラズマガス処理工程にて、第２の基板１５の貼り合わせ面に、真空紫外線を照射すること、または、大気圧プラズマによってプラズマ化したプロセスガスを接触することにより、第２の基板１５の貼り合わせ面がクリーニングされるため、２枚の基板の貼り合わせを効率的に行うことができる。
【００９７】
また、第２の貼り合わせ方法においては、加圧工程にて本発明の２枚の基板の貼り合わせ装置が用いられていることから、積重体を加圧板２１に対して押圧するという容易な手法によって、第１の基板１０と第２の基板１５とを機能性膜１３を介して貼り合わせることができる。
【００９８】
本発明の２枚の基板の貼り合わせ方法においては、上記の実施の形態に限定されず、種々の変更を加えることが可能である。
例えば、第１の基板の表面上には、複数の機能性膜が形成されていてもよい。
また、加圧板としては、図１および図４に示すように突起部が基材に一体的に形成されたものに限定されず、平板状の基材と、当該基材とは別個の突起部形成用部材とを組み合わせたものを用いることもできる。具体的には、例えば、矩形平板状の基材と、第１の基板の表面上に形成された機能性膜に対応した形状を有するシム（ＳＩＭ）とを組み合わせたものなどが挙げられる。このような構成の加圧板においては、突起部形成用部材を、第１の基板の表面上に形成された機能性膜に対応する位置に配置するために、突起部形成用部材をアライメント調整処理、すなわち配置位置を調整する必要がある。
また、本発明の２枚の基板の貼り合わせ装置において、加圧板と積重体との位置合わせ調整手段は、図１および図４に示すように位置決めピンによって構成されるものに限定されない。すなわち、加圧機構は、図１および図４に示すように位置決めピンによって基板および加圧板のアライメント調整処理を行うものに限定されず、他のアライメント調整手段によって基板および加圧板のアライメント調整処理を行うものであってもよい。具体的には、例えば、公知の画像処理手段を位置合わせ調整手段として利用するものであってもよい。このような構成の加圧機構においては、第１の基板が透明材料よりなるものである場合には、ステージの基板載置面に第１の基板を載置した後、画像処理手段によって第１の基板の表面上における機能性膜の位置を観察しながら、加圧板の突起部の位置に対応して加圧機構に設けられているアライメントマークの画像情報を検出することにより、当該機能性膜と突起部とのアライメント調整処理が行われる。一方、第１の基板が透明材料よりなるものでない場合には、第１の基板の裏面（機能性膜が形成されている表面と反対側の面）に、機能性膜の位置と対応したアライメントマークを設けて、この第１の基板のアライメントマークと加圧機構に設けられているアライメントマークの画像情報を検出することにより、当該機能性膜と突起部とのアライメント調整処理が行われる。
【００９９】
以下、本発明の実験例について説明する。
【０１００】
〔実験例１〕
第１の基板として、縦横寸法１００ｍｍ×１００ｍｍ、厚み０．２ｍｍのＰＥＴ樹脂製の矩形平板状基板（シート）を用意し、また第２の基板としては、縦横寸法１００ｍｍ×１００ｍｍ、厚み２ｍｍのＰＭＭＡ（ポリメタクリル酸メチル）樹脂製の矩形平板状基板を用意した。第２の基板は、第１の基板に比して、構成材料が硬性のものであり、かつ厚みが大きいものであり、よって第１の基板に比して可変形性の小さいものである。
そして、第１の基板の表面上に、スクリーン印刷によって縦横寸法１０ｍｍ×１０ｍｍ、厚み１０μｍのＰＤＭＳ製の機能性膜を形成した後、図１において示した本発明の２枚の基板の貼り合わせ装置を用いて、第１の貼り合わせ方法（１）により、第１の基板と第２の基板との接合体を作製した。
具体的には、先ず、第１の基板の貼り合わせ面および第２の基板の貼り合わせ面に、各々、大気雰囲気下において、キセノンエキシマランプの真空紫外線を照射した（第１の基板表面活性化工程および第２の基板紫外線照射処理工程）。真空紫外線の照射条件は、貼り合わせ面照度（放射照度）５０ｍＷ／ｃｍ2、照射時間１００秒間とした。
次いで、加圧機構のステージの基板載置面に、第１の基板を、貼り合わせ面を上方にし、周側面が位置合わせピンの全てに突き当てられた状態に載置した後、当該加圧機構の加圧板のアライメント調整処理を行った（加圧板アライメント調整工程）。
そして、加圧板を上方に移動することによって第２の基板を配置するための空間を確保し（加圧板一時退避工程）、その後、第１の基板に形設された機能性膜の表面と第２の基板の貼り合わせ面とを接触させて積重体を得（積重工程）、得られた積重体を、加圧板を下方に移動させることによって当該積重体の厚み方向に加圧した（加圧工程）。加圧条件は、加圧力５ＭＰａ、加圧時間５秒間とした。
その後、加圧板を上方に移動し（加圧板退避工程）、加圧機構から接合体（以下、「接合体（１−１）」ともいう。）を取り出した。
得られた接合体（１−１）を目視にて観察したところ、図５（ａ）に示すように、第１の基板に形設された機能性膜と第２の基板とが接合されているだけで、当該機能性膜の周辺領域において第１の基板と第２の基板とが直接接触しておらず、不所望な直接接触領域が形成されていなかった。
図５（ａ）においては、接合領域および機能性膜の配置領域がハッチングによって示されている。
【０１０１】
また、加圧機構を構成する加圧板として、突起部を有さず、ステージの基板載置面に対向する表面が平坦であるもの、具体的には矩形平板状のものを用いたこと以外は、第１の貼り合わせ方法（１）と同様の手法によって接合体（以下、「接合体（１−２）」ともいう。）を得た。
得られた接合体（１−２）を目視にて観察したところ、図５（ｂ）に示すように、第１の基板に形設された機能性膜と第２の基板とが接合されているだけではなく、当該機能性膜の周辺領域において第１の基板と第２の基板とが直接接触し、不所望な直接接触領域が形成されていた。
図５（ｂ）においては、接合領域がハッチングによって示されており、この接合領域中に位置している機能性膜の配置位置が実線四角によって示されている。
【０１０２】
〔実験例２〕
第１の基板として、縦横寸法１００ｍｍ×１００ｍｍ、厚み１ｍｍの無アルカリガラス製の矩形平板状基板を用意し、第２の基板として、縦横寸法１００ｍｍ×１００ｍｍ、厚み０．２ｍｍのＰＥＴ樹脂製の矩形平板状基板（シート）を用意した。第１の基板は、第２の基板に比して、構成材料が硬性のものであり、かつ厚みが大きいものであり、よって第２の基板に比して可変形性の小さいものである。
そして、第１の基板の表面上に、スクリーン印刷によって縦横寸法１０ｍｍ×１０ｍｍ、厚み１０μｍのＰＥＴ製の機能性膜を形成した後、図４において示した本発明の２枚の基板の貼り合わせ装置を用いて、第２の貼り合わせ方法（１）により、第１の基板と第２の基板との接合体を作製した。
具体的には、先ず、第１の基板の貼り合わせ面および第２の基板の貼り合わせ面に、各々、大気雰囲気下において、キセノンエキシマランプの真空紫外線を照射した（第１の基板表面活性化工程および第２の基板紫外線照射処理工程）。真空紫外線の照射条件は、貼り合わせ面照度（放射照度）５０ｍＷ／ｃｍ2、照射時間１００秒間とした。
次いで、加圧機構のステージの基板載置面に、第２の基板を、貼り合わせ面を上方にし、周側面が位置合わせピンの全てに突き当てられた状態に載置した（第２の基板アライメント調整工程）。
そして、第１の基板に形設された機能性膜の表面と第２の基板の貼り合わせ面とを接触させて積重体を得（積重工程）、その後、加圧機構の加圧板のアライメント調整処理を行って（加圧板アライメント調整工程）、当該加圧板を下方に移動させることにより、得られた積重体を厚み方向に加圧した（加圧工程）。加圧条件は、加圧力５ＭＰａおよび加圧時間５秒間とした。
その後、加圧板を上方に移動し（加圧板退避工程）、加圧機構から接合体（以下、「接合体（２−１）」ともいう。）を取り出した。
得られた接合体（２−１）を目視にて観察したところ、図５（ａ）に示すように、第１の基板に形設された機能性膜と第２の基板とが接合されているだけで、当該機能性膜の周辺領域において第１の基板と第２の基板とが直接接触しておらず、不所望な直接接触領域が形成されていなかった。
【０１０３】
また、加圧機構を構成する加圧板として、突起部を有さず、ステージの基板載置面に対向する表面が平坦であるもの、具体的には矩形平板状のものを用いたこと以外は、第２の貼り合わせ方法（１）と同様の手法によって接合体（以下、「接合体（２−２）」ともいう。）を得た。
得られた接合体（２−２）を目視にて観察したところ、図５（ｂ）に示すように、第１の基板上に形成された機能性膜と第２の基板とが接合されているだけではなく、当該機能性膜の周辺領域において第１の基板と第２の基板とが直接接触し、不所望な直接接触領域が形成されていた。
【０１０４】
〔実験例３〕
第１の基板として、縦横寸法１００ｍｍ×１００ｍｍ、厚み０．２ｍｍのＰＥＴ樹脂製の矩形平板状基板（シート）を用意し、また第２の基板としては、縦横寸法１００ｍｍ×１００ｍｍ、厚み２ｍｍのＰＥＴ樹脂製の矩形平板状基板を用意した。第２の基板は、第１の基板に比して厚みが大きいものであり、よって第１の基板に比して可変形性の小さいものである。
そして、第１の基板の表面上に、スクリーン印刷によって縦横寸法１０ｍｍ×１０ｍｍ、厚み１０μｍのＰＤＭＳ製の機能性膜を形成した後、図１において示した本発明の２枚の基板の貼り合わせ装置を用いて、第１の貼り合わせ方法（２）により、第１の基板と第２の基板との接合体を作製した。
具体的には、先ず、第１の基板の貼り合わせ面および第２の基板の貼り合わせ面に対して、図２において示した大気圧プラズマ装置を用いてプラズマガス処理を行った（第１の基板表面活性化工程および第２の基板プラスマ処理理工程）。ここに、用いた大気圧プラズマ装置は、ケーシングの材質がアルミニウムであり、電極の材質が表面に溶射によって厚みが５００μｍのアルミナよりなる皮膜が形成されたスーパーインバーであり、電極の寸法が５０ｍｍ×３００ｍｍであり、ケーシングと誘電体層との離間距離が０．５ｍｍであり、電圧が７．０ｋＶp-pであり、周波数が６０ｋＨｚであり、定格電力が１１００ＶＡである仕様のものである。
すなわち、上記の大気圧プラズマ装置の下方におけるノズルから３ｍｍ離間した位置に、第１の基板および第２の基板の各々を、その貼り合わせ面がノズルに対向するよう配置した。そして、プロセスガスとして、流量が１５０Ｌ／ｍｉｎの窒素ガスおよび流量が１Ｌ／ｍｉｎのクリーンドライエア（プロセスガス中の酸素濃度が約０．１４体積％）をケーシング内に供給しながら、大気圧プラズマ装置を作動させることにより、第１の基板の貼り合わせ面および第２の基板の貼り合わせ面の各々に対して５秒間のプラズマガス処理を行った。
次いで、加圧機構のステージの基板載置面に、第１の基板を、貼り合わせ面を上方にし、周側面が位置合わせピンの全てに突き当てられた状態に載置した後、当該加圧機構の加圧板のアライメント調整処理を行った（加圧板アライメント調整工程）。
そして、加圧板を上方に移動することによって第２の基板を配置するための空間を確保し（加圧板一時退避工程）、その後、第１の基板に形設された機能性膜の表面と第２の基板の貼り合わせ面とを接触させて積重体を得（積重工程）、得られた積重体を、加圧板を下方に移動させることによって当該積重体の厚み方向に加圧した（加圧工程）。加圧条件は、加圧力５ＭＰａ、加圧時間５秒間とした。
その後、加圧板を上方に移動し（加圧板退避工程）、加圧機構から接合体（以下、「接合体（１−３）」ともいう。）を取り出した。
得られた接合体（１−３）を目視にて観察したところ、図５（ａ）に示すように、第１の基板に形設された機能性膜と第２の基板とが接合されているだけで、当該機能性膜の周辺領域において第１の基板と第２の基板とが直接接触しておらず、不所望な直接接触領域が形成されていなかった。
【０１０５】
また、加圧機構を構成する加圧板として、突起部を有さず、ステージの基板載置面に対向する表面が平坦であるもの、具体的には矩形平板状のものを用いたこと以外は、第１の貼り合わせ方法（２）と同様の手法によって接合体（以下、「接合体（１−４）」ともいう。）を得た。
得られた接合体（１−４）を目視にて観察したところ、図５（ｂ）に示すように、第１の基板に形設された機能性膜と第２の基板とが接合されているだけではなく、当該機能性膜の周辺領域において第１の基板と第２の基板とが直接接触し、不所望な直接接触領域が形成されていた。
【０１０６】
実験例１、実験例２および実験例３の結果を下記の表１および表２に示す。
【０１０７】
【表１】
2017033545.tif 000003
【０１０８】
【表２】
2017033545.tif 000004
【０１０９】
以上の実験例１、実験例２および実験例３の結果から、本発明の２枚の基板の貼り合わせ方法によれば、機能性膜を介さず直接接触することのないように、第１の基板と第２の基板とを機能性膜を介して貼り合わせることができることが確認された。
【符号の説明】
【０１１０】
１０    第１の基板
１３    機能性膜
１５    第２の基板
２１    加圧板
２２Ａ    基材
２２Ｂ    突起部
２３    ステージ
２３Ａ    基板載置面
２５    位置決めピン
３０    ケーシング
３１    電極
３２    誘電体層
３３    ガス供給口
３４    ノズル
３５    高周波電源
４０    第１の基板
４３    接合膜
４５    第２の基板
４９    直接接触領域
５１    光源
６１    導光板
６１ａ，６１ｂ    側面
６３    反射板
６６    拡散部材層
７１    加圧板
７３    ステージ
７３Ａ    基板載置面
Ｌ１，Ｌ２    真空紫外線
Ｌ３，Ｌ４    紫外線
【図１】
2017033545.tif 000005
【図２】
2017033545.tif 000006
【図３】
2017033545.tif 000007
【図４】
2017033545.tif 000008
【図５】
2017033545.tif 000009
【図６】
2017033545.tif 000010
【図７】
2017033545.tif 000011
【図８】
2017033545.tif 000012
【図９】
2017033545.tif 000013
【国際調査報告】
2017033545.tif 000014
2017033545.tif 000015
2017033545.tif 000016
2017033545.tif 000017